(57)【要約】【課題】引張強さが７８０ＭＰａ以上で降伏比が９０％以下の高強度鋼およびその製造方法の提供。【解決手段】質量％で、Ｃ：０．０２〜０．２％、Ｓｉ：０．０１〜０．５％、Ｍｎ：０．４〜２．５％、Ｃｒ：０．１〜１％、Ｍｏ：０．１〜１％、Ｔｉ：０．０１〜０．０３５％、Ｂ：０．０００３〜０．００５％、Ａｌ：０．００１〜０．１％で、残部がＦｅおよび不純物からなり、不純物のうちのＰは０．０５％以下、Ｓは０．００８％以下、Ｎは０．０１％以下であり、かつ下記の(a)式で示される値が８５以下、マルテンサイト比率が８０％以上であることを特徴とする高張力鋼。    44.6＋1086×Ｎｂ(％)＋773×Ｔｉ(％)＋2.44×(ＲFe／Ｃ(％))・・・・(a)  ただし、(a)式中の元素記号はその元素の含有量（質量％）、ＲFeは抽出残さ法で測定した析出物として存在するFe量（質量％）である。  この鋼は、さらに、Ｎｂ、Ｃｕ、Ｎｉ、Ｖ、Ｃａ、Ｍｇ、ＲＥＭ、Ｚｒのうちの１種以上を含んでもよい。製造方法は、鋼片加熱温度、焼入れ条件、復熱条件を特徴とする。【選択図】なし【特許請求の範囲】
【請求項１】
質量％で、Ｃ：０．０２〜０．２％、Ｓｉ：０．０１〜０．５％、Ｍｎ：０．４〜２．５％、Ｃｒ：０．１〜１％、Ｍｏ：０．１〜１％、Ｔｉ：０．０１〜０．０３５％、Ｂ：０．０００３〜０．００５％、Ａｌ：０．００１〜０．１％で、残部がＦｅおよび不純物からなり、不純物のうちのＰが０．０５％以下、Ｓが０．００８％以下、Ｎが０．０１％以下で、かつ下記の(a)式で示される値が８５以下、マルテンサイト比率が８０％以上であることを特徴とする高張力鋼。
44.6＋1086×Ｎｂ(％)＋773×Ｔｉ(％)＋2.44×(ＲFe／Ｃ(％))・・・・(a)
ただし、(a)式中の元素記号はその元素の含有量（質量％）、ＲFeは抽出残さ法で測定した析出物として存在するＦｅ量（質量％）である。
【請求項２】
Ｆｅの一部に代えてさらに、質量％で、Ｎｂ：０．１％以下、Ｃｕ：２％以下、Ｎｉ：３％以下およびＶ：０．１％以下のうちの１種以上を含有することを特徴とする請求項１に記載の高張力鋼。
【請求項３】
Ｆｅの一部に代えてさらに、質量％で、Ｃａ：０．００４％以下、Ｍｇ：０．００２％以下、ＲＥＭ：０．００２％以下およびＺｒ：０．０２％以下のうちの１種以上を含有することを特徴とする請求項１または２に記載の高張力鋼。
【請求項４】
請求項１から３までのいずれかに記載の化学組成を有する鋼片を１０００〜１２００℃に加熱して熱間圧延した後、空冷し、焼入れ温度を９５０℃以下として水焼入れを行い、その水冷停止温度を３００℃以下、復熱時の最高温度を５００℃以下とすることを特徴とする高張力鋼の製造方法。
【請求項５】
請求項１から３までのいずれかに記載の化学組成を有する鋼片を１０００〜１２００℃に加熱して熱間圧延した後、引き続きＡｒ3点以上の温度から水冷する焼入れを行い、その水冷停止温度を３００℃以下、復熱時の最高温度を５００℃以下とすることを特徴とする高張力鋼の製造方法。
【請求項６】
焼入れの後、５００℃以下で焼戻しを行う請求項４または５に記載の高張力鋼の製造方法。
【発明の詳細な説明】
【技術分野】
【０００１】
本発明は、使用中に地震荷重などの塑性変形が生じることを考慮しなければならない鋼構造物用の高張力鋼およびその製造方法に関する。この高張力鋼は、強度クラスとしては７８０ＭＰａ級以上で、溶接構造用鋼材として使用されるものである。
【背景技術】
【０００２】
近年、溶接構造物の大型化の傾向は顕著になってきており、それに対応してこれら構造物に使用される鋼板への高強度化の要求が高まっている。例えば、揚水型発電所の水圧鉄管や、海洋構造物のジャッキアップ型掘削リグのラック材等に、厚肉の７８０ＭＰａ級の高張力鋼板が使用されるに至っている。厚鋼板の高強度化は、単に構造物の重量低減にとどまらず、溶接施工費用の大幅な低減をもたらすので、高強度化の要求には根強いものがある。
【０００３】
構造部材として用いられる鋼材の塑性変形能は、特に建築鉄骨分野などの設計で部材の塑性化を許容する領域において重要な性能であるが、それ以外の分野においても最終破壊に対する担保的観点から重要である。
【０００４】
一般に、鋼材の塑性変形能は応力歪曲線を用いて評価される。そして、降伏応力と引張強さの比である降伏比が低いほど、部材の吸収できるエネルギーが大きいという考えから、降伏比が塑性変形能のパラメータとして主に用いられている。また、素材が持っている塑性変形能は、地震荷重を受けたり、成形時の冷間加工を経たりすると低下することが知られており、このような使用条件を前提とすると、なおさら素材での降伏比を小さくすることが望ましい。
【０００５】
一般に、鋼の降伏比は引張強さが大きくなるにつれて増大する。引張強さ４９０ＭＰａ級までは、軟らかいフェライト相が生成するので、降伏比は十分低い。しかし、ベイナイトやマルテンサイト単相組織になって引張強さが５９０〜７８０ＭＰａ、あるいはそれ以上に高強度化した場合、降伏比は高くなってしまう。
【０００６】
非特許文献１には、水圧鉄管用９５０ＭＰａ級高張力鋼では、降伏比が９８％、７８０ＭＰａ級高張力鋼でも９５％と高い降伏比を持っている例が示されている。
【０００７】
降伏比の低減は、フェライト分率の増大により達成できるとの観点より、高強度材を低降伏比化するための技術として、軟らかいフェライト相と硬いベイナイト相あるいはマルテンサイト相とを組み合わせた２相組織化が試みられている。
【０００８】
５９０ＭＰａ級の場合、例えば、非特許文献２によれば、直接焼入れ−焼戻しの標準的な製造方法では降伏比が高いままであるが、ＤＬ（Direct Lamellarizing）−Ｔ(Tempering)、あるいはＤＱ（Direct Quench）−Ｌ−Ｔ処理などにより、フェライト相の面積率をコントロールすることにより、低降伏比を実現した例が示されている。また、本発明の目標とする７８０ＭＰａ級以上の高強度鋼においても、同じく大橋らの研究によりＤＱ−Ｌ−Ｔ法を用いて、フェライトとマルテンサイトの二相化により低降伏比化を果たした例も紹介されている。
【０００９】
【非特許文献１】西脇「東京大学学位論文」2001,02
【非特許文献２】大橋ら「製鉄研究」334（1989）、p.17                              しかしながら、上記のような多段熱処理を用いる方法では、製造に要するコストが増加するとともに、製造リ−ドタイムも増大し、商業的な観点からは望ましい解決方法とは言えない。
【発明の開示】
【発明が解決しようとする課題】
【００１０】
本発明は、引張強さが７８０ＭＰａ級以上の溶接用構造用鋼材を対象とし、使用中に地震荷重などにより塑性変形を受けることを考慮する必要のある鋼構造物に用いられる鋼材の提供を目的とする。具体的には、下記の諸性能を有する高強度鋼の提供、および商業的観点から十分に実現可能な上記の高張力鋼の製造方法の提供を目的とする。
【００１１】
(1)引張強さ：７８０ＭＰａ以上、(2)降伏比（ＹＲ）：９０％以下、(3)０℃での衝撃エネルギー：１００Ｊ以上、(4)「Ｄ（管径）／ｔ（板厚）」が１２の製管加工を実施した場合の管軸方向の引張試験におけるＹＲ：９５％以下。
【００１２】
なお、冷間加工後の引張試験を実施する際には、管軸方向については丸棒試験片を用いる。また、降伏比を算出する場合、明瞭な降伏現象を伴う場合には下降伏点を降伏応力とし、それを伴わない場合には０．２％耐力をもって降伏応力とする。
【課題を解決するための手段】
【００１３】
本発明者らは、７８０ＭＰａ以上の引張強さを有する鋼材に、商業性を損なわずに低降伏比を持たせるためには、下記の事項が重要であることを知見した。
【００１４】
（１）ミクロ組織は、従来法のような「フェライトとベイナイト」、または「フェライトとマルテンサイト」の二相とすることを前提とすれば、多段熱処理などが必要となり、製造コストが嵩んで商業性がない。
【００１５】
（２）低炭素鋼を焼入れしたときに生成するマルテンサイトでは、その後の焼戻し温度を低下させることにより、セメンタイト（Ｆｅ3Ｃ）の析出が抑制され、また可動転位の濃度が高くなると推定される。この場合、鋼材の降伏比を低く抑えることができる。
【００１６】
そこで、そのキーポイントとなるセメンタイトの量を定量化するため、抽出残さ法を用いて調査を行った。抽出残さ法とは、鋼中の析出物および介在物をマトリックスとともに溶融して分離し、さらにその残さに対し発光分光分析により組成分析を実施する方法である。この方法では、セメンタイトを定量化するためには残さ中のＦｅの比率を求めればよいことになる。正確には、残さ中のＦｅの定量は、セメンタイト以外にも他の元素を含む析出物（Ｆｅ23(Ｃ、Ｂ)6など）もカウントしていることになるが、この場合には、ほぼ全量がセメンタイトであると考えても差し支えがない。そのうえ、他の析出物もセメンタイトと同様に後に詳述する引張載荷時の転位運動の障害物となることから、降伏点を上昇させる働きを有すると考えられる。これらの理由から降伏比を制御するパラメータとしてマルテンサイト中の析出物に占めるＦｅ量を採り上げた。
【００１７】
上記の調査の結果、下記のことが明らかになった。
【００１８】
（３）マルテンサイト組織中に析出物粒子が少ない方が、効率的に降伏比を低くすることができる。この場合、代表的な析出物としてＮｂやＴｉの炭窒化物を挙げることができるので、ＮｂやＴｉを低減することが望ましい。
【００１９】
以下、これらの諸因子がどのように降伏比の低下に繋がるかを詳述する。
【００２０】
(a)マルテンサイト組織中の析出物の働きについて
セメンタイトにせよ、ＮｂやＴｉの炭窒化物にせよ、いずれもマルテンサイトの相内に析出する。マルテンサイト組織では、変態機構から多数の転位が絡まった状態になっており、その転位密度は、焼き鈍したフェライトの１０４〜１０７倍にもなるとの報告がある。このことが、マルテンサイト組織の高強度の原因となっているのであるが、その中に転位よりもはるかに大きなサイズの析出物粒子が生成すると転位の運動は妨げられ、マクロな塑性変形がもたらされる時の応力、即ち、降伏点は上昇する。したがって、降伏点を低くするためには、析出物粒子、即ち、セメンタイトや、ＮｂやＴｉの炭窒化物、をできるだけ生成させないようにすることが肝要である。
【００２１】
(b)マルテンサイト組織の可動転位密度について
低炭素マルテンサイト組織に対して焼戻しを施すと、焼戻し温度に応じて組織には変化がもたらされる。特に５００℃を超える温度で焼戻し処理を施すと、セメンタイトの析出が顕著になり、炭素濃度の低いフェライトに変化していく現象が発生する。それと同時に、導入されていた転位の整理が起こり、低荷重での変形をもたらす可動転位が減少すると考えられる。低降伏比を実現するための重要なポイントは、高い可動転位密度であるから、フェライトへの分解が起こってしまうとおのずと降伏比は上昇してしまうと考えられる。この可動転位密度の減少は、まさにＣをセメンタイトとして排出することによる変化であるので、降伏比低減のための必要条件は、マルテンサイト組織を確保すると共に、連動するセメンタイト量を少なくすることであると考えられる。
【００２２】
以上より、本発明者は、多段熱処理などの高コストの製造法を採らずに、マルテンサイト組織の中のセメンタイトなど析出物量を抑制することにより、可動転位密度を間接的に規定することを通して低降伏比を実現することに成功した。
【００２３】
本発明は、下記の高張力鋼およびその製造方法を要旨とする。
【００２４】
（１）質量％で、Ｃ：０．０２〜０．２％、Ｓｉ：０．０１〜０．５％、Ｍｎ：０．４〜２．５％、Ｃｒ：０．１〜１％、Ｍｏ：０．１〜１％、Ｔｉ：０．０１〜０．０３５％、Ｂ：０．０００３〜０．００５％、Ａｌ：０．００１〜０．１％で、残部がＦｅおよび不純物からなり、不純物のうちのＰは０．０５％以下、Ｓは０．００８％以下、Ｎは０．０１％以下であり、かつ下記の(a)式で示される値が８５以下、マルテンサイト比率が８０％以上であることを特徴とする高張力鋼。
【００２５】
44.6＋1086×Ｎｂ(％)＋773×Ｔｉ(％)＋2.44×(ＲFe／Ｃ(％))・・・・(a)
ただし、(a)式中の元素記号はその元素の含有量（質量％）、ＲFeは抽出残さ法で測定した析出物として存在するFe量（質量％）である。
【００２６】
（２）Ｆｅの一部に代えてさらに、質量％で、Ｎｂ：０．１％以下、Ｃｕ：２％以下、Ｎｉ：３％以下およびＶ：０．１％以下のうちの１種以上を含有することを特徴とする上記（１）の高張力鋼。
【００２７】
（３）Ｆｅの一部に代えてさらに、質量％で、Ｃａ：０．００４％以下、Ｍｇ：０．００２％以下、ＲＥＭ：０．００２％以下およびＺｒ：０．０２％以下のうちの１種以上を含有することを特徴とする上記（１）または（２）の高張力鋼。
【００２８】
（４）上記（１）から（３）までのいずれかに記載の化学組成を有する鋼片を１０００〜１２００℃に加熱して熱間圧延した後、空冷し、焼入れ温度を９５０℃以下として水焼入れを行い、その水冷停止温度を３００℃以下、復熱時の最高温度を５００℃以下とすることを特徴とする高張力鋼の製造方法。
【００２９】
（５）上記（１）から（３）までのいずれかに記載の化学組成を有する鋼片を１０００〜１２００℃に加熱して熱間圧延した後、引き続きＡｒ3点以上の温度から水冷する焼入れを行い、その水冷停止温度を３００℃以下、復熱時の最高温度を５００℃以下とすることを特徴とする高張力鋼の製造方法。
【００３０】
（６）焼入れの後、５００℃以下で焼戻しを行う上記（４）または（５）の高張力鋼の製造方法。
【発明を実施するための最良の形態】
【００３１】
１．本発明の高張力鋼について
まず、本発明の高張力鋼の化学組成を前記のように定めた理由について述べる。なお、以下の記述において、成分含有量に関する％は「質量％」を意味する。
【００３２】
Ｃ：０．０２〜０．２％
Ｃは、鋼の強度を確保するために添加される。含有率が０．０２％未満では焼入性不足となり、引張強さ７８０ＭＰａを確保することが難しく、また靭性も十分ではない。一方、０．２％を超えると母材の靭性および脆性亀裂伝播停止性能が低下するだけでなく、ＨＡＺ（溶接熱影響部）の硬さが上昇し、溶接低温割れ感受性が高くなって実際の使用に適さない。
【００３３】
Ｓｉ：０．０１〜０．５％
Ｓｉは、その脱酸作用のために最終脱酸におけるＡｌの歩留まり向上を目的として添加される。本発明鋼において「鋼中に含まれるＳｉ」というのは、脱酸に働いた量を超えて鋼中に残存したＳｉを指す。その量が０．０１％未満では必要とする強度を確保することができない。鋼中に残存したＳｉは強度上昇に有効であるが、０．５％を超えると、母材およびＨＡＺの靭性低下をもたらすので、意図的に残存させる場合でも０．５％以下とする。
【００３４】
Ｍｎ：０．４〜２．５％
Ｍｎは鋼の焼入性を向上させ、強度を高めるために添加する。その含有量が０．４％未満では、強度を確保することが困難である。一方、２．５％を超えると、母材およびＨＡＺともに靭性が低下する。
【００３５】
Ｃｒ：０．１〜１％
Ｃｒは、焼入性を向上させ、焼戻しの際の析出硬化によって強度と靭性を向上させる。０．１％未満ではその効果は十分ではない。一方１％を超えると強度を過度に高め、母材とＨＡＺの靭性を損なう。より望ましい上限は０．５％である。
【００３６】
Ｍｏ：０．１〜１％
Ｍｏは、同じ量で比較してＣｒよりも焼入性向上効果および析出硬化が大きく、とくにＢと共存した場合、焼入性向上効果が顕著に現れる。０．１％未満では厚肉鋼板の中心部まで“焼き”を入れ、かつ７８０ＭＰａ以上の引張強さを得るには不十分であり、一方、１％を超えると表層部で“焼き”が入りすぎ表層部の靭性が劣化する。
【００３７】
Ｔｉ：０．０１〜０．０３５％
Ｔｉは、主に脱酸元素として利用するが、ＡｌおよびＭｎとともに酸化物相を形成する。この酸化物相を鋼中に形成させるためには、鋼中のＴｉは０．０１％以上必要である。より好ましいＴｉ含有量は、０．０１２％を超える量、さらに好ましいのは０．０１５％を超える量である。一方、Ｔｉ含有量が０．１％を超えると、形成される酸化物がＴｉ酸化物、あるいはＴｉ−Ａｌ酸化物となって分散密度が低下し、特に小入熱溶接部の熱影響部における組織を微細化する能力が失われる。Ｔｉは、酸化物だけではなく炭窒化物の生成能も顕著な元素であり、生成された炭窒化物は降伏比上昇の原因となる。このため、Ｔｉ含有量は０．０３５％以下でなくてはならない。
【００３８】
Ｂ：０．０００３〜０．００５％
Ｂは溶接性と高強度化を両立するために重要な元素である。Ｂは焼入れ性を向上させて強度を高める作用がある。この効果を確実に得るには、Ｂの含有量は０．０００３％以上とすることが好ましい。その含有量が０．００５％を超えると、強度を高める効果が飽和するし、母材、ＨＡＺともに靱性劣化の傾向が著しくなる。したがって、Ｂの含有量の上限を０．００５％以下とした。
【００３９】
Ａｌ：０．００１〜０．１％
Ａｌは、脱酸剤として添加され、鋼中に０．００１％以上残存する。残存したＡｌは、凝固後にＮと結合してＡｌＮを形成するか、または固溶Ａｌとなる。Ａｌの含有量が０．１％を超えると、特にＨＡＺにおいて靱性が劣化しやすくなる。これは、粗大なクラスター状のアルミナ系介在物粒子が形成されやすくなるためと考えられる。このため、Ａｌの含有量は０．１％以下に抑えることとした。
【００４０】
本発明の高張力鋼の一つは、上記の成分のほか、残部がＦｅおよび不純物からなるものである。不純物のうち、Ｐ、ＳおよびＮは、下記のとおりその含有量を規制する必要がある。
【００４１】
Ｐ：０．０５％以下
Ｐは、不純物として鋼中に不可避的に存在する。その量が０．０５％を超えると、粒界に偏析して靭性を低下させるのみならず、溶接時に高温割れを招くため０．０５％以下とする必要がある。
【００４２】
Ｓ：０．００８％以下
Ｓは、不純物として鋼中に不可避的に存在する。多すぎると中心偏析を助長したり、延伸したＭｎＳが多量に生成したりするため、母材およびＨＡＺの機械的性質が劣化する。従って、その上限を０．００８％とする。Ｓは少ないほど好ましい。
【００４３】
Ｎ：０．０１％以下
Ｎは、不可避的不純物であり、その含有量は少ないほどよい。０．０１％を超える場合には母材およびＨＡＺの靭性低下が著しくなるため０．０１％以下とする。
【００４４】
本発明の高張力鋼の他の一つは、下記の第１群および第２群の少なくとも１群から選んだ少なくとも１種の成分を含有する鋼である。
【００４５】
第１群：０．１％以下のＮｂ、２％以下のＣｕ、３％以下のＮｉおよび０．１％以下のＶ
第２群：０．００４％以下のＣａ、０．００２％以下のＭｇ、０．００２％以下のＲＥＭおよび０．０２％以下のＺｒ
以下、これらの成分の作用効果と含有量の限定理由を述べる。
【００４６】
Ｎｂ：０．１％以下
Ｎｂは特に添加しなくてもよいが、微量添加すると、オーステナイトの低温域で微細なＮｂ炭窒化物を形成することにより、オーステナイト粒を微細化し、微細なマルテンサイト組織を厚肉鋼板の表層部から中心部にわたって形成させるので、高張力鋼の靭性、および脆性破壊伝播停止特性を向上させる。したがって、特に表層部のこれら性能を向上させる場合には添加してもよい。所望の効果を得るには０．０１％以上の含有が望ましい。しかし、Ｎｂの含有量が０．１％を超えると、溶接時に溶接金属に横割れを発生させるだけでなく、本発明での主眼である冷間塑性加工性を阻害する要因となる炭窒化物の生成が顕著になる。したがって、添加する場合でもその含有量は０．１％以下とする。望ましいのは０．０２％以下である。
【００４７】
Ｃｕ：２％以下
Ｃｕも特に添加しなくてもよい。しかし、Ｃｕには焼入性を向上させる効果があるので、この効果を得たい場合には添加する。その場合、０．１％以上の含有量とするのが望ましい。しかし、２％を超えると、母材およびＨＡＺの靭性を損なうだけでなく、熱間延性も大きく低下させるので、２％以下とする。
【００４８】
Ｎｉ：３％以下
Ｎｉも特に添加しなくてもよい。しかし、Ｎｉは、高強度厚肉鋼の低温靭性、脆性破壊伝播停止性能および溶接性を改善するので、この効果を得たい場合には添加する。その場合、含有量は０．１％以上とするのが望ましい。一方、３％を超えるとコスト上昇の割に効果の向上が小さくなる。
【００４９】
Ｖ：０．１％以下
Ｖも特に添加しなくてもよい。しかし、Ｖは焼入れ性を上昇させ、高強度化に寄与する元素である。従って、この効果を得たい場合には添加してもよい。その場合、０．０１％以上の含有量とするのが望ましい。ただし、０．１％を超えるとスラブ冷却時に析出物を生成し、靭性や降伏比を損ねる。
【００５０】
Ｃａ：０．００４％以下
Ｃａは、鋼中のＳと反応して溶鋼中で酸・硫化物（オキシサルファイド）を形成する。この酸・硫化物は、ＭｎＳなどと異なって圧延加工で圧延方向に伸びることがなく圧延後も球状である。従って、延伸した介在物の先端などを割れの起点とする溶接割れや水素誘起割れが防止される。このような効果を得たい場合には、Ｃａを添加する。その場合、０．０００２％以上の含有量とするのが望ましい。ただし、その含有量が０．００４％を超えると靱性の劣化を招くことがある。
【００５１】
Ｍｇ：０．００２％以下
Ｍｇは、酸化物を生成し、特に溶接熱影響部金属組織の微細化に有効である。この効果を得たい場合には添加する。添加する場合はその含有量を０．０００２％以上とするのが望ましい。一方、０．００２％を超えると、酸化物が多くなりすぎて延性低下をもたらす。
【００５２】
ＲＥＭ：０．００２％以下
ＲＥＭは、溶接熱影響部の組織の微細化や、Ｓの固定に寄与する。この効果を得たい場合には添加する。その場合、０．０００２％以上の含有量とするのが望ましい。しかし、過剰なＲＥＭは介在物となって清浄度を低下させる。ＲＥＭの添加によって形成される介在物は、比較的靱性劣化への影響が小さいため、０．００２％以下であれば含有させても母材の靱性の低下は許容できる。なお、ＲＥＭとはＬａからＬｕまでの１５元素にＹとＳｃを加えた１７元素の総称である。これらの中の１種または２種以上を複合して添加する。
【００５３】
Ｚｒ：０．０２％以下
Ｚｒは、鋼中で窒化物を微細分散析出し、強度を向上させる効果がある。この効果を得たい場合には添加する。その場合は含有量を０．００１％以上とするのが望ましい。ただし、０．０２％を超えると粗大析出物を形成し、靭性を劣化させる。
【００５４】
次に、下記の(a)式で示される指数について説明する。
【００５５】
44.6＋1086×Ｎｂ(％)＋773×Ｔｉ(％)＋2.44×(ＲFe／Ｃ(％))・・・・(a)
この(a)式で示される指数は８５以下でなければならない。その理由は下記のとおりである。
【００５６】
前記のように(a)式のＲFeは、抽出残さ法で測定した析出物（介在物と呼ばれるものを含む）として鋼中に存在するＦｅ量（質量％）である。(a)式は、素材の冷間加工性つまり降伏比を表す指数であり、その値が大きくなれば降伏比も上昇してしまう。つまり、ＮｂやＴｉの炭窒化物形成元素の量が多ければ、組織中には降伏比上昇の原因となる炭窒化物粒子を多量に含んでしまうこととなる。また、含有Ｃ量に対する析出Ｆｅ量の比率が多ければ、同様に降伏比を上昇させる粒子を多量に含んでしまうこととなる。
【００５７】
したがって、降伏比を確実に低減するためには、各々の元素の上限値を規定するだけでは不十分であり、ＮｂとＴｉとＲFe／Ｃ(％)で構成される指数についても上限を定めているのである。この指数が８５を超えると、降伏比が上昇し、冷間加工後の塑性変形能が確保できない。したがって、８５以下と規定した。
【００５８】
さらに、マルテンサイト比率を８０％以上とすることは、高強度を確保するためには必須である。マルテンサイト比率が８０％未満であれば、本発明の目的とする７８０ＭＰａ以上の強度を確保できない。したがってマルテンサイト比率は８０％以上と規定した。
【００５９】
２．本発明の製造方法について
本発明の製造方法は、前記のとおり圧延および熱処理の条件に特徴がある。それらの限定理由を以下に説明する。
【００６０】
(1)  圧延および熱処理条件加熱温度：
上述した化学組成を有する鋼片（スラブ）を加熱して熱間圧延する。鋼片の加熱温度が１０００℃未満ではオ−ステナイト化が不十分なため、後に圧延および熱処理の条件を変化させても十分な特性改善が達成できない。一方、加熱温度が１２００℃を超えるとオ−ステナイト粒が細粒化せず、鋼材の母材靭性は著しく低下する。したがって、圧延前のスラブ加熱温度は、１０００〜１２００℃とする。
【００６１】
(2)圧延後の熱処理
熱間圧延により所望の板厚まで減厚した後は、空冷して再加熱焼入れ処理を実施してもよいし、圧延終了温度からそのまま直接焼入れを実施してもよい。
【００６２】
空冷してから再加熱焼入れ処理を行う場合には、再加熱焼入温度は十分に全体をオーステナイト化させる温度である必要があるが、９５０℃よりも高い温度になるとオーステナイトの粗大化が著しく、製品での靭性を損なう原因となるため、焼入れ温度は９５０℃以下とした。なお、圧延終了後に一旦空冷するのは、例えば脱水素処理を行うためや、圧延能率の低下する直接焼入れ法を避けるためである。
【００６３】
直接焼入れを実施する場合には、オーステナイト一相の状態から焼きを入れる必要がある。即ち、焼入れ開始温度はＡｒ3点以上である必要がある。したがって、圧延終了温度をＡｒ3点以上とする。
【００６４】
上記のいずれの方法でも、焼入れ温度からの冷却は、水冷とする。そして、焼入れ時の冷却停止後にオートテンパーと呼ばれる現象で析出物が生成するのを抑えるため、析出温度域を大きな冷却速度で冷却する必要がある。このことから、水冷停止温度は３００℃以下とした。
【００６５】
また、セメンタイトなどの析出物粒子の生成を抑制するために、焼入れ後の復熱は極力抑制する必要がある。このため、冷却後の復熱時の最高温度は５００℃とする必要がある。望ましいのは４００℃以下である。
【００６６】
さらに、場合により焼戻しをしてもよい。ただし、５００℃を超える温度での焼戻しは、顕著な析出物の生成と可動転位密度の減少を伴うため、焼戻し温度は５００℃以下と規定した。望ましいのは４００℃以下である。なお、焼戻しは、強度・靱性のバランスを調整する必要があるときに実施する。
【実施例】
【００６７】
表１および表２は、本発明の実施および比較に用いた鋼の化学組成を表す一覧表である。これらの鋼を７０トン転炉にて溶製し、Ａｒ雰囲気中で鋳込み、６００ｍｍ厚さ×１０００ｍｍ幅×２５００ｍｍ高さの鋼塊とした。
【００６８】
表３および表４の「製造条件」の欄は、これら鋼塊に施した圧延および熱処理の条件を示すものである。この表に示す圧延および熱処理により厚さ２５ｍｍの厚鋼板を作製し、各鋼板から試験片を切り出し、機械的性質の評価を行った。
【００６９】
引張特性は、試験片（ＪＩＳＺ２２０１−４号試験片）を圧延方向に採取し、ＪＩＳＺ２２４１に従って実施し評価した。前述のように、降伏点については、明瞭な降伏現象が見られる場合には、下降伏点を採用し、明瞭な降伏現象が見られない場合には０．２％耐力を降伏応力とした。
【００７０】
靭性はシャルピー衝撃試験（ＪＩＳＺ２２４２：試験片ＪＩＳＺ２２０２−Ｖノッチ試験片）における０℃での吸収エネルギーにより評価した。
【００７１】
母材の引張試験およびシャルピー衝撃試験は、（１／４）ｔ部（板厚の１／４の位置）にて評価した。組織は光学顕微鏡と薄膜法を用いた加速電圧が１００〜２００ｋＶの透過電子顕微鏡を用いて観察した。マルテンサイトの面積率の測定を、表層、（１／４）ｔ、および（１／２）ｔの各位置において薄膜を作製して透過電子顕微鏡による組織観察で実施し、それらの測定値の平均値をマルテンサイト比率とした。
【００７２】
さらに、抽出残さ法を用いて析出物・介在物として鋼中に含まれるＦｅ量の評価を行ったが、詳細は下記のとおりである。
【００７３】
(1)鋼材の（１／４）ｔの位置から圧延方向に１５ｍｍφ×７０ｍｍＬの丸棒試験片を採取する。その際には試験片表面のスケールを落としておく。
【００７４】
(2)石油ベンジンによる試験片の洗浄。
【００７５】
(3)試験片秤量（電解前の重量、これをＶ１とする）。
【００７６】
(4)電解。電解液はテトラメチルアンモニウムクロライド（ＴＭＡＣ）１％−アセチルアセトン１０％−メタノール溶液。試験片の表面積１ｃｍ２当たり２０ｍＡの電流を流す。
【００７７】
(5)濾過により残さを得る。フィルターの目の粗さは０．２μｍ。
【００７８】
(6)試験片秤量（電解後の重量、これをＶ２とする）。
【００７９】
(7)残さの酸分解。用いる酸は、硝酸１０ｍｌと、過塩素酸５ｍｌと、混酸（水５ｍｌ＋硫酸５ｍｌ＋リン酸５ｍｌ）１５ｍｌとの混合液である。
【００８０】
(8)白煙処理。加熱して、有機物を除く。
【００８１】
(9)酒石酸（２０％）１０ｍｌを添加。Ｎｂなどの析出を防ぐ。
【００８２】
(10)イットリウム溶液（１ｍｇ／ｍｌ）５ｍｌを添加。ＩＣＰ分析時の時間変動要素補正用。
【００８３】
(11)残さ溶液全量を１００ｍｌにする。
【００８４】
(12)高周波誘導結合プラズマ発光分光分析（ＩＣＰ）法により、残さ溶液に含まれるＦｅ元素の量（Ｘｎ）を測定。
【００８５】
(13)Ｆｅ量を「Ｘｎ／（Ｖ１−Ｖ２）」で求める。
【００８６】
以上に示した供試材を用いて外径Ｄ＝３００ｍｍの鋼管に冷間成形を行った。成形はプレスベンド法により、シーム溶接としてＸ開先の入熱４５ｋＪ／ｃｍにてサブマージアーク溶接（ＳＡＷ）を行った。
【００８７】
上記の管の母材部から管軸方向に引張試験片（ＪＩＳＺ２２０１−４号試験片）を外表面側の（１／４）ｔ部より採取するとともに、周方向にも平滑丸棒試験片（平行部４ｍｍφ−平行部長さ３０ｍｍ−つかみ部径８ｍｍ）を採取し、引張特性の評価を行った。なお、周方向引張試験片は全体が管から採取できない場合がある。その場合には、適宜つかみ部を電子ビーム溶接で継ぎ足すことにより対応した。
【００８８】
供試材番号１〜４１は本発明の範囲内のものであり、素材のＹＲが目標である９０％以下を満足しており、冷間加工後のＹＲも、厳しい周方向での評価においても９５％以下を満足している。
【００８９】
一方、供試材料番号１０１は、Ｃが規定上限値を上回っているものである。降伏比については目標を満足しているが、シャルピー衝撃特性が劣る。供試材番号１０２はＳｉが規定上限値を上回っているものであり、これもシャルピー衝撃特性がよくない。供試材料番号１０３はＳｉが規定上限値を上回っているものであり、シャルピー衝撃特性がよくない。供試材番号１０４はＣｒが規定上限値を上回っているものであり、やはりシャルピー衝撃特性が不良である。供試材番号１０５はＭｏが規定上限値を上回っているものであり、シャルピー衝撃特性が不良である。
【００９０】
供試材番号１０６はＮｂが規定上限値を上回っているものであり、降伏比が素材、製管後ともに目標範囲を逸脱している。供試材番号１０７はＴｉが規定上限値を上回っているものであり、シャルピー衝撃特性が不良であるとともに、降伏比が素材でも製管後でもともに目標範囲を逸脱している。
【００９１】
供試材番号１０８は、Ｎが規定上限値を上回っているものであり、シャルピー衝撃特性が劣る。供試材番号１０９は、化学成分は規定範囲内であるが、冷却後復熱時の最高温度が規定範囲を逸脱しており、ＲFeが大きくなると共に、降伏比が素材、製管後ともに目標範囲を逸脱している。供試材番号１１０も、化学成分は規定範囲内であるが、焼戻し温度が規定範囲を逸脱しており、ＲFeが大きくなると共に、降伏比が素材、製管後ともに目標範囲を逸脱している。供試材番号１１１は化学成分も製造方法もともに規定範囲内であるが、(a)式で定める指数の値が規定範囲を逸脱しているものである。降伏比が素材、製管後ともに目標範囲を逸脱している。供試材番号１１２は、焼入れ性が乏しく焼入れ後のマルテンサイト比率が６０％のものである。この例では強度が目標である７８０ＭＰａに達していない。
【００９２】
【表１】
2006283117.tif 000002
【００９３】
【表２】
2006283117.tif 000003
【００９４】
【表３】
2006283117.tif 000004
【００９５】
【表４】
2006283117.tif 000005
【産業上の利用可能性】
【００９６】
本発明法によれば、引張強さ７８０ＭＰａ以上、素材の降伏比が９０％以下、０℃での衝撃エネルギーが１００Ｊ以上であり、Ｄ／ｔが１２の管成形を経たあとでも、降伏比が９５％以下に抑えられる鋼材が得られる。この鋼材は、本発明の製造方法により安価に製造することができる。その結果、信頼性の高い高強度鋼構造物の製作が可能となる。